(57)【要約】  本発明は、リチウム二次電池用電解質及びこれを含むリチウム二次電池に関し、具体的に、リチウム塩、有機溶媒、及び本明細書に記載の化学式１で表されるオリゴマーまたは化学式１で表されるオリゴマー由来のポリマーを含むリチウム二次電池用電解質及びこれを含むことでリチウム金属との反応性を抑制して諸性能を向上させたリチウム二次電池に関する。【特許請求の範囲】
【請求項１】
リチウム塩、
有機溶媒、及び
下記化学式１で表されるオリゴマーまたは化学式１で表されるオリゴマー由来のポリマーを含むものである、リチウム二次電池用電解質：
【化１】
2020528201.tif 000024
前記化学式１で、
Ｒ１及びＲ２は、それぞれ独立して、置換されているかまたは置換されていない炭素数１から５のアルキレン基であり、
Ｒ３及びＲ４は、それぞれ独立して、水素または置換されているかまたは置換されていない炭素数１から３のアルキル基であり、
Ｒ５は、水素または置換されているかまたは置換されていない炭素数１から５のアルキル基であり、
Ｒ´は脂肪族炭化水素基または芳香族炭化水素基であり、
ｚ及びｘは繰り返し単位の数であり、
ｚは１から１０のうち何れか１つの整数であり、
ｘは１から１５のうち何れか１つの整数であり、
ｎは１から３のうち何れか１つの整数である。
【請求項２】
前記化学式１で、前記Ｒ´の脂肪族炭化水素基は、
（ａ）置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの脂環族炭化水素基及び（ｂ）置換されているかまたは置換されていない炭素数１から２０のアルキレン基、置換されているかまたは置換されていない炭素数１から２０のアルコキシレン基、置換されているかまたは置換されていない炭素数２から２０のアルケニレン基及び置換されているかまたは置換されていない炭素数２から２０のアルキニレン基からなる群から選択される少なくとも１つの直鎖状炭化水素基からなる群から選択される少なくとも１つを含み、
前記Ｒ´の芳香族炭化水素基は、置換されているかまたは置換されていない炭素数６から２０のアリーレン基；または置換されているかまたは置換されていない炭素数２から２０のヘテロアリーレン基から選択される少なくとも１つを含むものである、請求項１に記載のリチウム二次電池用電解質。
【請求項３】
前記化学式１で、前記Ｒ´の脂肪族炭化水素基は、置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの脂環族炭化水素基を含むものである、請求項１に記載のリチウム二次電池用電解質。
【請求項４】
前記化学式１で表されるオリゴマーは、下記化学式１ａ及び１ｂで表されるオリゴマーからなる群から選択される少なくとも何れか１つである、請求項１に記載のリチウム二次電池用電解質：
【化２】
2020528201.tif 000025
前記化学式１ａで、
Ｒ´は脂肪族炭化水素基または芳香族炭化水素基であり、
ｚ１及びｘ１は繰り返し単位の数であり、
ｚ１は１から１０のうち何れか１つの整数であり、
ｘ１は１から１５のうち何れか１つの整数である。
【化３】
2020528201.tif 000026
前記化学式１ｂで、
Ｒ´は脂肪族炭化水素基または芳香族炭化水素基であり、
ｚ２及びｘ２は繰り返し単位の数であり、
ｚ２は１から１０のうち何れか１つの整数であり、
ｘ２は１から１５のうち何れか１つの整数である。
【請求項５】
前記化学式１で表されるオリゴマーは、下記化学式１ａ−１及び１ｂ−１で表されるオリゴマーからなる群から選択される少なくとも何れか１つである、請求項１に記載のリチウム二次電池用電解質：
【化４】
2020528201.tif 000027
前記化学式１ａ−１で、
ｚ１及びｘ１は繰り返し単位の数であり、
ｚ１は１から１０のうち何れか１つの整数であり、
ｘ１は１から１５のうち何れか１つの整数である。
【化５】
2020528201.tif 000028
前記化学式１ｂ−１で、
ｚ２及びｘ２は繰り返し単位の数であり、
ｚ２は１から１０のうち何れか１つの整数であり、
ｘ２は１から１５のうち何れか１つの整数である。
【請求項６】
前記リチウム二次電池用電解質は、前記化学式１で表されるオリゴマーを含む液体電解質である、請求項１に記載のリチウム二次電池用電解質。
【請求項７】
前記化学式１で表されるオリゴマーは、リチウム二次電池用電解質の全重量を基準として０．５重量％から３０重量％で含まれるものである、請求項６に記載のリチウム二次電池用電解質。
【請求項８】
前記化学式１で表されるオリゴマーは、リチウム二次電池用電解質の全重量を基準として０．５重量％から２５重量％で含まれるものである、請求項６に記載のリチウム二次電池用電解質。
【請求項９】
前記リチウム二次電池用電解質は、前記化学式１で表されるオリゴマー由来のポリマーを含むゲルポリマー電解質である、請求項１に記載のリチウム二次電池用電解質。
【請求項１０】
前記化学式１で表されるオリゴマー由来のポリマーは、重合開始剤の存在下で化学式１で表されるオリゴマーが重合して３次元構造に形成されたマトリックスポリマーである、請求項９に記載のリチウム二次電池用電解質。
【請求項１１】
前記化学式１で表されるオリゴマー由来のポリマーは、リチウム二次電池用電解質の全重量を基準として０．５重量％から３０重量％で含まれるものである、請求項９に記載のリチウム二次電池用電解質。
【請求項１２】
前記化学式１で表されるオリゴマー由来のポリマーは、リチウム二次電池用電解質の全重量を基準として０．５重量％から２５重量％で含まれるものである、請求項９に記載のリチウム二次電池用電解質。
【請求項１３】
正極、負極、分離膜及び請求項１に記載のリチウム二次電池用電解質を含むリチウム二次電池。
【請求項１４】
前記リチウム二次電池用電解質は、液体電解質である、請求項１３に記載のリチウム二次電池。
【請求項１５】
前記リチウム二次電池用電解質は、ゲルポリマー電解質である、請求項１３に記載のリチウム二次電池。
【請求項１６】
前記負極は、金属または半金属の薄膜を単独で用いたメタル電極であるか、または負極集電体上に前記金属または半金属の薄膜が積層された構造からなるものである、請求項１３に記載のリチウム二次電池。
【発明の詳細な説明】
【技術分野】
【０００１】
［関連出願の相互参照］
本出願は、２０１７年１１月３日付の韓国特許出願第２０１７−０１４６２２３号及び２０１８年１０月３１日付の韓国特許出願第２０１８−０１３２１９５号に基づいた優先権の利益を主張し、当該韓国特許出願の文献に開示された全ての内容は本明細書の一部として組み込まれる。
【０００２】
本発明は、リチウム二次電池用電解質及びこれを含むリチウム二次電池に関する。
【背景技術】
【０００３】
最近、エネルギー貯蔵技術に対する関心が益々高まっている。特に、携帯電話、カムコーダ、及びノートパソコン、さらには電気自動車にまで、その適用分野が拡大されるのに伴い、エネルギー貯蔵技術を開発するための研究と努力が益々具体化されている。
【０００４】
電気化学素子は、このようなエネルギー貯蔵技術分野の中で最も注目されている分野であり、その中でも、充放電が可能なリチウム二次電池に対する関心が益々高まっている。
【０００５】
リチウム二次電池は、正極活物質及び負極活物質を適当な厚さで集電体に塗布するか、または活物質自体を適当な長さのフィルム状で形成した後、絶縁体であるセパレータとともに巻き取りまたは積層して電極組立体を製造し、缶又はそれと類似の容器に電極組立体を注入した後、電解質を注入する工程によって製造される。
【０００６】
このとき、前記電解質は、一般的にリチウム塩が溶解された電解液溶媒を含む液体電解質又はマトリックスポリマーをさらに含むゲルポリマー電解質を用いることができる。
【０００７】
前記電解液溶媒としては、エチレンカーボネート、プロピレンカーボネート、ジメトキシエタン、ガンマブチロラクトン、Ｎ，Ｎ−ジメチルホルムアミド、テトラヒドロフランまたはアセトニトリルなどを挙げることができる。
【０００８】
一方、前記電解液溶媒は、高電圧時に副反応を引き起こし、高温で長時間保管する場合、酸化反応が引き起こされるだけでなく、負極に形成されたデンドライト（ｄｅｎｄｒｉｔｅ）形態のＬｉ金属と容易に反応して発熱反応を起こすことがある。特に、過充電が一定のＳＯＣ以上で進められる場合、電解質の酸化反応が加速化され、正極から負極への過度なＬｉの移動によって形成される負極表面のＬｉ金属と電解液との間の発熱反応が強められて電池が発火、爆発され得る。
【０００９】
よって、リチウム二次電池の安定性の向上と高出力特性の向上のために、電解質の濡れ（ｗｅｔｔｉｎｇ）特性を高めるだけではなく、リチウム金属との反応性が抑制されたリチウム二次電池用電解質に対する開発が必要な実情である。
【先行技術文献】
【特許文献】
【００１０】
【特許文献１】韓国公開特許第２０１４−００６６１６３号公報
【発明の概要】
【発明が解決しようとする課題】
【００１１】
本発明は、電極表面との表面張力を下げて濡れ性が向上したリチウム二次電池用電解質の提供を図る。
【００１２】
また、本発明は、前記リチウム二次電池用電解質を含むリチウム二次電池を提供する。
【課題を解決するための手段】
【００１３】
前記課題を解決するために、本発明の一実施形態では、
リチウム塩、
有機溶媒、及び、
下記化学式１で表されるオリゴマーまたは化学式１で表されるオリゴマー由来のポリマーを含むリチウム二次電池用電解質を提供する。
【００１４】
【化１】
2020528201.tif 000002
前記化学式１で、
Ｒ１及びＲ２は、それぞれ独立して、置換されているかまたは置換されていない炭素数１から５のアルキレン基であり、
Ｒ３及びＲ４は、それぞれ独立して、水素または置換されているかまたは置換されていない炭素数１から３のアルキル基であり、
Ｒ５は、水素または置換されているかまたは置換されていない炭素数１から５のアルキル基であり、
Ｒ´は脂肪族炭化水素基または芳香族炭化水素基であり、
ｚ及びｘは繰り返し単位の数であり、
ｚは１から１０のうち何れか１つの整数であり、
ｘは１から１５のうち何れか１つの整数であり、
ｎは１から３のうち何れか１つの整数である。
【００１５】
具体的に、前記化学式１で、前記Ｒ´の脂肪族炭化水素基は、（ａ）置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの脂環族炭化水素基及び（ｂ）置換されているかまたは置換されていない炭素数１から２０のアルキレン基、置換されているかまたは置換されていない炭素数１から２０のアルコキシレン基、置換されているかまたは置換されていない炭素数２から２０のアルケニレン基及び置換されているかまたは置換されていない炭素数２から２０のアルキニレン基からなる群から選択される少なくとも１つの直鎖状炭化水素基からなる群から選択される少なくとも１つの脂肪族炭化水素基からなる群から選択される少なくとも１つを含み、
前記Ｒ´の芳香族炭化水素基は、置換されているかまたは置換されていない炭素数６から２０のアリーレン基及び置換されているかまたは置換されていない炭素数２から２０のヘテロアリーレン基からなる群から選択される少なくとも１つを含んでもよい。
【００１６】
より具体的に、前記化学式１で、前記Ｒ´の脂肪族炭化水素基は、置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの指環族炭化水素基を含んでもよい。
【００１７】
一方、前記化学式１で表されるオリゴマーは、下記化学式１ａ及び１ｂで表されるオリゴマーからなる群から選択される少なくとも何れか１つであってもよい。
【００１８】
【化２】
2020528201.tif 000003
前記化学式１ａで、
Ｒ´は脂肪族炭化水素基または芳香族炭化水素基であり、
ｚ１及びｘ１は繰り返し単位の数であり、
ｚ１は１から１０のうち何れか１つの整数であり、
ｘ１は１から１５のうち何れか１つの整数である。
【００１９】
【化３】
2020528201.tif 000004
前記化学式１ｂで、
Ｒ´は脂肪族炭化水素基または芳香族炭化水素基であり、
ｚ２及びｘ２は繰り返し単位の数であり、
ｚ２は１から１０のうち何れか１つの整数であり、
ｘ２は１から１５のうち何れか１つの整数である。
【００２０】
より具体的に、前記化学式１で表されるオリゴマーは、下記化学式１ａ−１及び１ｂ−１で表されるオリゴマーからなる群から選択される少なくとも何れか１つであってもよい。
【００２１】
【化４】
2020528201.tif 000005
前記化学式１ａ−１で、
ｚ１及びｘ１は繰り返し単位の数であり、
ｚ１は１から１０のうち何れか１つの整数であり、
ｘ１は１から１５のうち何れか１つの整数である。
【００２２】
【化５】
2020528201.tif 000006
前記化学式１ｂ−１で、
ｚ２及びｘ２は繰り返し単位の数であり、
ｚ２は１から１０のうち何れか１つの整数であり、
ｘ２は１から１５のうち何れか１つの整数である。
【００２３】
前記本発明のリチウム二次電池用電解質は、前記化学式１で表されるオリゴマーを含む液体電解質であってもよい。
【００２４】
このとき、前記化学式１で表されるオリゴマーは、リチウム二次電池用電解質の全重量を基準として０．５重量％から３０重量％、具体的に０．５重量％から２５重量％で含まれてもよい。
【００２５】
また、本発明のリチウム二次電池用電解質は、前記化学式１で表されるオリゴマー由来のポリマーを含むゲルポリマー電解質であってもよい。
【００２６】
このとき、前記化学式１で表されるオリゴマー由来のポリマーは、重合開始剤の存在下で化学式１で表されるオリゴマーが重合して３次元構造に形成されたマトリックスポリマーであってもよい。
【００２７】
また、前記化学式１で表されるオリゴマー由来のポリマーは、リチウム二次電池用電解質の全重量を基準として０．５重量％から３０重量％、具体的に０．５重量％から２５重量％で含まれてもよい。
【００２８】
また、本発明の一実施形態では、
本発明のリチウム二次電池用電解質を含むリチウム二次電池を提供することができる。
このとき、前記リチウム二次電池用電解質は、液体電解質またはゲルポリマー電解質であってもよい。
【発明の効果】
【００２９】
本発明によると、親水性及び疎水性官能基を有するオリゴマーまたはこのようなオリゴマー由来のポリマーを含むことで、電極表面との表面張力を下げて濡れ性が向上し、電解液と電極の副反応を抑制することができるリチウム二次電池用電解質を製造することができる。また、これを含むことで、電極の界面抵抗の増加を抑制して平均電圧の降下を防止することができ、これにより充放電効率が向上したリチウム二次電池を製造することができる。
【発明を実施するための形態】
【００３０】
以下、本発明をさらに詳細に説明する。
【００３１】
本明細書及び特許請求の範囲に用いられた用語や単語は、通常的かつ辞典的な意味に限定して解釈されてはならず、発明者は自身の発明を最良の方法で説明するために、用語の概念を適宜定義することができるとの原則に即し、本発明の技術的思想に適合する意味と概念として解釈されなければならない。
【００３２】
また、本明細書で用いられる用語は、ただ例示的な実施形態を説明するために用いられたものであり、本発明を限定しようとする意図ではない。単数の表現は、文脈上明白に異なって意味しない限り、複数の表現を含む。
【００３３】
本明細書において、「含む」、「備える」または「有する」などの用語は、実施された特徴、数字、ステップ、構成要素、またはこれらを組み合わせたものが存在することを指定しようとするのであって、１つまたはそれ以上の他の特徴や数字、ステップ、構成要素、またはこれらを組み合わせたものなどの存在または付加可能性を予め排除しないものとして理解されなければならない。
【００３４】
本明細書において、「％」は明示上な他の表示がない限り重量％を意味する。
【００３５】
本明細書内における「炭素数ａからｂ」の記載において、「ａ」及び「ｂ」は具体的な手段に含まれる炭素原子の個数を意味する。すなわち、前記官能基は「ａ」から「ｂ」個の炭素原子を含んでもよい。例えば、「炭素数１から３のアルキル基」は、１から３個の炭素原子を含むアルキル基、すなわち−ＣＨ３、−ＣＨ２ＣＨ３、−ＣＨ２ＣＨ２ＣＨ３または−ＣＨ２（ＣＨ２）ＣＨ３を意味する。
【００３６】
本明細書において、前記「アリーレン基」とは、芳香族炭化水素として水素原子が落ちた形態の官能基を意味する。一具現形態において、前記アリーレン基は、フェニレン基、ビフェニレン基、テルフェニレン基、ナフタレン基またはフェナントロリン基などを含むが、これらに限定されず、これらのそれぞれは他の具現形態で選択的に置換されてもよい。
【００３７】
また、本明細書において、「ヘテロ」とは、特に定義がない限り、１つの官能基内にＮ、Ｏ、Ｓ、またはＰからなる群から選択されるヘテロ原子を少なくとも１つを含有し、残りは炭素であることを意味する。
【００３８】
また、本明細書全般で「ヘテロシクロアルキレン基」とは、炭素数２から２０からなる環化合物中に炭素の代わりにＮ、Ｏ、Ｓ、またはＰのヘテロ原子が少なくとも１つ以上存在することを意味する。
【００３９】
また、本明細書で、「置換」とは、特に定義がない限り、炭素に結合された少なくとも１つ以上の水素が水素以外の元素に置換されていることを意味し、例えば、炭素数１から３のアルキル基に置換されていることを意味する。
【００４０】
リチウム二次電池用電解質
具体的に、本発明の一実施形態では、リチウム塩；有機溶媒；及び下記化学式１で表されるオリゴマーまたは、前記化学式１で表されるオリゴマー由来のポリマー；を含むリチウム二次電池用電解質を提供することができる。
【００４１】
【化６】
2020528201.tif 000007
前記化学式１で、
Ｒ１及びＲ２は、それぞれ独立して、置換されているかまたは置換されていない炭素数１から５のアルキレン基であり、
Ｒ３及びＲ４は、それぞれ独立して、水素または置換されているかまたは置換されていない炭素数１から３のアルキル基であり、
Ｒ５は、水素または置換されているかまたは置換されていない炭素数１から５のアルキル基であり、
Ｒ´は脂肪族炭化水素基または芳香族炭化水素基であり、
ｚ及びｘは繰り返し単位の数であり、
ｚは１から１０のうち何れか１つの整数であり、
ｘは１から１５のうち何れか１つの整数であり、
ｎは１から３のうち何れか１つの整数である。
【００４２】
具体的に、前記本発明のリチウム二次電池用電解質は、リチウム塩、有機溶媒、及び前記化学式１で表されるオリゴマーを含む液体電解質であってもよい。
【００４３】
また、前記本発明のリチウム二次電池用電解質は、リチウム塩、有機溶媒、及び前記化学式１で表されるオリゴマー由来のポリマーを含むリチウム二次電池用ゲルポリマー電解質であってもよい。
【００４４】
（１）リチウム二次電池用の液体電解質
本発明の一実施形態では、リチウム塩、有機溶媒、及び前記化学式１で表されるオリゴマーを含むリチウム二次電池用電解質を提供する。
【００４５】
このとき、前記リチウム二次電池用電解質は、液体電解質であってもよい。
【００４６】
（１−１）リチウム塩
一方、本発明のリチウム二次電池用電解質に用いられるリチウム塩は、リチウム二次電池用電解質に通常用いられるものなどが制限されずに使用可能であり、例えば、前記リチウム塩のカチオンとしてＬｉ＋を含み、アニオンとして、Ｆ‐、Ｃｌ‐、Ｂｒ‐、Ｉ‐、ＮＯ３‐、Ｎ（ＣＮ）２‐、ＢＦ４‐、ＣｌＯ４‐、ＡｌＯ４‐、ＡｌＣｌ４‐、ＰＦ６‐、ＳｂＦ６‐、ＡｓＦ６‐、ＢＦ２Ｃ２Ｏ４‐、ＢＣ４Ｏ８‐、ＰＦ４Ｃ２Ｏ４‐、ＰＦ２Ｃ４Ｏ８‐、（ＣＦ３）２ＰＦ４‐、（ＣＦ３）３ＰＦ３‐、（ＣＦ３）４ＰＦ２‐、（ＣＦ３）５ＰＦ‐、（ＣＦ３）６Ｐ‐、ＣＦ３ＳＯ３‐、Ｃ４Ｆ９ＳＯ３‐、ＣＦ３ＣＦ２ＳＯ３‐、（ＣＦ３ＳＯ２）２Ｎ‐、（ＦＳＯ２）２Ｎ‐、ＣＦ３ＣＦ２（ＣＦ３）２ＣＯ‐、（ＣＦ３ＳＯ２）２ＣＨ‐、（ＳＦ５）３Ｃ‐、（ＣＦ３ＳＯ２）３Ｃ‐、ＣＦ３（ＣＦ２）７ＳＯ３‐、ＣＦ３ＣＯ２‐、ＣＨ３ＣＯ２‐、ＳＣＮ‐、及び（ＣＦ３ＣＦ２ＳＯ２）２Ｎ‐からなる群から選択される少なくとも何れか１つが挙げられる。具体的に、前記リチウム塩は、ＬｉＣｌ、ＬｉＢｒ、ＬｉＩ、ＬｉＣＬＯ４、ＬｉＢＦ４、ＬｉＢ１０Ｃｌ１０、ＬｉＰＦ６、ＬｉＣＦ３ＳＯ３、ＬｉＣＨ３ＣＯ２、ＬｉＣＦ３ＣＯ２、ＬｉＡｓＦ６、ＬｉＳｂＦ６、ＬｉＡｌＣｌ４、ＬｉＡｌＯ４、及びＬｉＣＨ３ＳＯ３からなる群から選択される単一物または２種以上の混合物を含んでもよく、これらの他にも、リチウム二次電池の電解質に通常用いられるＬｉＢＥＴＩ（ｌｉｔｈｉｕｍ  ｂｉｓｐｅｒｆｌｕｏｒｏｅｔｈａｎｅｓｕｌｆｏｎｉｍｉｄｅ、ＬｉＮ（ＳＯ２Ｃ２Ｆ５）２）、ＬｉＦＳＩ（ｌｉｔｈｉｕｍ  ｆｌｕｏｒｏｓｕｌｆｏｎｙｌ  ｉｍｉｄｅ、ＬｉＮ（ＳＯ２Ｆ）２）、及びＬｉＴＦＳＩ（ｌｉｔｈｉｕｍ  （ｂｉｓ）ｔｒｉｆｌｕｏｒｏｍｅｔｈａｎｅｓｕｌｆｏｎｉｍｉｄｅ、ＬｉＮ（ＳＯ２ＣＦ３）２）で表されるリチウムイミド塩などのリチウム塩を制限されずに使用できる。具体的に、前記リチウム塩は、ＬｉＰＦ６、ＬｉＢＦ４、ＬｉＣＨ３ＣＯ２、ＬｉＣＦ３ＣＯ２、ＬｉＣＨ３ＳＯ３、ＬｉＦＳＩ、ＬｉＴＦＳＩ、及びＬｉＮ（Ｃ２Ｆ５ＳＯ２）２からなる群から選択される単一物または２種以上の混合物を含んでもよい。
【００４７】
前記リチウム塩は、通常使用可能な範囲内で適宜変更してもよいが、具体的に、電解質内に０．１Ｍから３Ｍ、具体的には、０．８Ｍから２．５Ｍで含まれてもよい。もし、前記リチウム塩の濃度が３Ｍを超える場合には、電解質の粘度が増加してリチウムイオン移動効果が低下し得る。
【００４８】
（１−２）有機溶媒
前記有機溶媒は、環状カーボネート系有機溶媒、直鎖状カーボネート系有機溶媒、直鎖状エステル系有機溶媒、及び環状エステル系有機溶媒からなる群から選択される少なくとも１つ以上の有機溶媒を含んでもよい。
【００４９】
具体的に、前記有機溶媒としては、環状カーボネート系有機溶媒、及び直鎖状カーボネート系有機溶媒を含んでもよい。
【００５０】
前記環状カーボネート系有機溶媒は、その具体的な例として、エチレンカーボネート（ＥＣ）、プロピレンカーボネート（ＰＣ）、１，２−ブチレンカーボネート、２、３−ブチレンカーボネート、１，２−ペンチレンカーボネート、２，３−ペンチレンカーボネート及びビニレンカーボネートからなる群から選択される何れか１つまたはこれらの中で２種以上の混合物を挙げることができ、この中でも、高粘度の有機溶媒として誘電率が高く、電解質内のリチウム塩をよく解離させるエチレンカーボネートを含んでもよい。
【００５１】
また、前記直鎖状カーボネート系有機溶媒は、低粘度及び低誘電率を有する有機溶媒であって、その代表的な例として、ジメチルカーボネート（ｄｉｍｅｔｈｙｌｃａｒｂｏｎａｔｅ、ＤＭＣ）、ジエチルカーボネート（ｄｉｅｔｈｙｌｃａｒｂｏｎａｔｅ、ＤＥＣ）、ジプロピルカーボネート、エチルメチルカーボネート（ＥＭＣ）、メチルプロピルカーボネート及びエチルプロピルカーボネートからなる群から選択される少なくとも何れか１つを含んでもよい。
【００５２】
また、前記有機溶媒は、高い電気伝導率を有する電解液を製造するため、直鎖状エステル系有機溶媒、及び／または環状エステル系有機溶媒をさらに含んでもよい。
【００５３】
このような直鎖状エステル系有機溶媒は、その具体的な例として、メチルアセテート、エチルアセテート、プロピルアセテート、メチルプロピオネート、エチルプロピオネート、プロピルプロピオネート、及びブチルプロピオネートよりなる群から選択される何れか１つを含んでもよい。
【００５４】
また、前記環状エステル系有機溶媒としては、γ−ブチロラクトン、γ−バレロラクトン、γ−カプロラクトン、σ−バレロラクトン、ε−カプロラクトンからなる群から選択される何れか１つを含んでもよい。
【００５５】
また、前記有機溶媒は、必要に応じてリチウム二次電池用電解液に通常用いられる有機溶媒を制限なく追加して用いてもよい。例えば、エーテル系有機溶媒、及びニトリル系有機溶媒のうち少なくとも１つ以上の有機溶媒をさらに含んでもよい。
【００５６】
前記エーテル系有機溶媒としては、ジメチルエーテル、ジエチルエーテル、ジプロピルエーテル、メチルエチルエーテル、メチルプロピルエーテル及びエチルプロピルエーテルからなる群から選択される何れか１つを含んでもよい。
【００５７】
前記ニトリル系有機溶媒は、例えば、アセトニトリル、プロピオニトリル、ブチロニトリル、バレロニトリル、カプリロニトリル、ヘプタンニトリル、シクロペンタンカルボニトリル、シクロヘキサンカルボニトリル、２−フルオロベンゾニトリル、４−フルオロベンゾニトリル、ジフルオロベンゾニトリル、トリフルオロベンゾニトリル、フェニルアセトニトリル、２−フルオロフェニルアセトニトリル、４−フルオロフェニルアセトニトリルからなる群から選択される何れか１つを含んでもよい。
【００５８】
（１−３）化学式１で表される化合物
本発明のリチウム二次電池用電解質は、下記化学式１で表されるオリゴマーを含んでもよい。
【００５９】
【化７】
2020528201.tif 000008
前記化学式１で、
Ｒ１及びＲ２は、それぞれ独立して、置換されているかまたは置換されていない炭素数１から５のアルキレン基であり、
Ｒ３及びＲ４は、それぞれ独立して、水素または置換されているかまたは置換されていない炭素数１から３のアルキル基であり、
Ｒ５は、水素または置換されているかまたは置換されていない炭素数１から５のアルキル基であり、
Ｒ´は脂肪族炭化水素基または芳香族炭化水素基であり、
ｚ及びｘは繰り返し単位の数であり、
ｚは１から１０のうち何れか１つの整数であり、
ｘは１から１５のうち何れか１つの整数であり、
ｎは１から３のうち何れか１つの整数である。
【００６０】
このとき、前記化学式１で、前記Ｒ´の脂肪族炭化水素基は、（ａ）置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの脂環族炭化水素基及び（ｂ）置換されているかまたは置換されていない炭素数１から２０のアルキレン基、置換されているかまたは置換されていない炭素数１から２０のアルコキシレン基、置換されているかまたは置換されていない炭素数２から２０のアルケニレン基及び置換されているかまたは置換されていない炭素数２から２０のアルキニレン基からなる群から選択される少なくとも１つの直鎖状炭化水素基からなる群から選択される少なくとも１つを含んでもよい。
【００６１】
また、前記Ｒ´の芳香族炭化水素基は、置換されているかまたは置換されていない炭素数６から２０のアリーレン基及び置換されているかまたは置換されていない炭素数２から２０のヘテロアリーレン基から選択される少なくとも１つを含んでもよい。
【００６２】
具体的に、前記化学式１で、前記Ｒ´の脂肪族炭化水素基は、置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの指環族炭化水素基を含んでもよい。
【００６３】
前記化学式１で表されるオリゴマーは、両末端に自ら架橋結合を形成できる親水性部分であるアクリレート系官能基を含有するとともに、疎水性部分であるシロキサン基（−Ｓｉ−Ｏ−）とウレタン（−Ｎ−Ｃ（Ｏ）Ｏ−）基を含んでいるため、電池内で界面活性剤の役割を付与し、親水性部分である正極または分離膜（ＳＲＳ層）と疎水性部分である負極または分離膜のフィブリルとバランスの良い親和性により界面抵抗を下げることができる。したがって、前記化学式１で表されるオリゴマーを含むリチウム二次電池用電解質は、濡れ性の効果がより向上することができる。
【００６４】
また、前記化学式１で表されるオリゴマーは、初期充電時に負極の表面に安定したイオン伝導性被膜を形成するとともに、過充電時の負極の表面に析出されたＬｉ金属と電解質の副反応を抑制することで、既存のリチウム二次電池用電解質対比電極の界面抵抗の増加及びこれから発生する充放電時の平均電圧変化を抑制することができる。したがって、充放電効率及び高率特性が改善したリチウム二次電池を提供することができる。
【００６５】
一方、本発明の化学式１で表されるオリゴマーは、主鎖の繰り返し単位としてシロキサン基（−［Ｓｉ−Ｏ］−）とウレタン基を含み、オリゴマーは構造内にシロキサン基とともに−Ｓｉ−基をさらに含まないことが好ましい。すなわち、前記オリゴマー構造内に繰り返し単位で追加の−Ｓｉ−基含まないことにより、両末端の官能基の割合を高め、全高分子分子量を下げることができるので、電解質内の同一含量を投入すると仮定する場合、構造内に−Ｓｉ−基をさらに含むオリゴマー（例えば、主鎖繰り返し単位で−［Ｓｉ−Ｏ］−Ｓｉ−構造を含む）対比全オリゴマーの含量を増やすことができる。したがって、ゲル高分子の反応速度を有利にすることができ、ゲル高分子の硬度を高めて全電池の硬度を強化させることができるので、物理的な衝撃を与える安全性の評価、例えば衝撃評価にさらに有利に作用し得る。
【００６６】
具体的に、前記化学式１で表されるオリゴマーは、下記化学式１ａ及び１ｂで表されるオリゴマーからなる群から選択される少なくとも何れか１つであってもよい。
【００６７】
【化８】
2020528201.tif 000009
前記化学式１ａで、
Ｒ´は脂肪族炭化水素基または芳香族炭化水素基であり、
ｚ１及びｘ１は繰り返し単位の数であり、
ｚ１は１から１０のうち何れか１つの整数であり、
ｘ１は１から１５のうち何れか１つの整数である。
【００６８】
【化９】
2020528201.tif 000010
前記化学式１ｂで、
Ｒ´は脂肪族炭化水素基または芳香族炭化水素基であり、
ｚ２及びｘ２は繰り返し単位の数であり、
ｚ２は１から１０のうち何れか１つの整数であり、
ｘ２は１から１５のうち何れか１つの整数である。
【００６９】
より具体的に、前記化学式１で表されるオリゴマーは、下記化学式１ａ−１及び１ｂ−１で表されるオリゴマーからなる群から選択される何れか１つであってもよい。
【００７０】
【化１０】
2020528201.tif 000011
前記化学式１ａ−１で、
ｚ１及びｘ１は繰り返し単位の数であり、
ｚ１は１から１０のうち何れか１つの整数であり、
ｘ１は１から１５のうち何れか１つの整数である。
【００７１】
【化１１】
2020528201.tif 000012
前記化学式１ｂ−１で、
ｚ２及びｘ２は繰り返し単位の数であり、
ｚ２は１から１０のうち何れか１つの整数であり、
ｘ２は１から１５のうち何れか１つの整数である。
【００７２】
このような化学式１で表されるオリゴマーの重量平均分子量（Ｍｗ）は、繰り返し単位の個数によって調節されてもよく、約１，０００ｇ／ｍｏｌから１００，０００ｇ／ｍｏｌ、具体的に１，０００ｇ／ｍｏｌから５０，０００ｇ／ｍｏｌ、さらに具体的に１，０００ｇ／ｍｏｌから１０，０００ｇ／ｍｏｌであってもよい。前記オリゴマーの重量平均分子量が前記範囲内である場合、電解液の濡れ性の効果を改善することができる。また、必要に応じて幾つかの官能基を置換させることが容易であるので、多様な諸性能の改善効果を得ることができる。
【００７３】
前記オリゴマーの重量平均分子量が１，０００ｇ／ｍｏｌ未満であれば、電気化学的安定性及び界面活性剤の役割などを期待することができず、官能基の含量が低くなるので、電極表面の副反応抑制の効果が僅かであり、重量平均分子量が１００，０００ｇ／ｍｏｌを超えると、有機溶媒に対する溶解度が低下し得るという短所がある。
【００７４】
前記重量平均分子量は、ゲル浸透クロマトグラフィー（Ｇｅｌ  Ｐｅｒｍｅａｔｉｏｎ  Ｃｈｒｏｍａｔｏｇｒａｐｈｙ：ＧＰＣ）で測定した標準ポリスチレンに対する換算数値を意味し、特に他に規定しない限り、分子量は重量平均分子量を意味する。例えば、本発明では、ＧＰＣ条件で、Ａｇｉｌｅｎｔ社１２００シリーズを用いて測定し、この際に用いるカラムはＡｇｉｌｅｎｔ社ＰＬｍｉｘｅｄＢカラムが使用可能であり、溶媒はＴＨＦが使用可能である。
【００７５】
一方、前記化学式１で表されるオリゴマーは、リチウム二次電池用電解質の全重量を基準として、０．５重量％から３０重量％、具体的に０．５重量％から２５重量％、より具体的に０．５重量％から１０重量％、さらに具体的に０．５重量％から５重量％で含まれてもよい。
【００７６】
前記化学式１で表されるオリゴマーの含量が０．５重量％以上である場合、リチウムメタルとの反応性の制御及び電気化学的安定性の効果を期待することができ、３０重量％以下である場合に、過量のオリゴマーの添加による抵抗増加を防止して濡れ性を確保するとともに、リチウムイオンの移動制限を改善してイオン伝導度の低下などの短所を防止することができる。もし、前記化学式１で表されるオリゴマーの含量が３０重量％を超えると、電解液に対するオリゴマーの溶解度が低くなるとともに電解液の粘度が大きくなるので、電解質のイオン伝導度が低下する。その結果、電極の界面抵抗の増加によって電池の電圧降下が引き起こされる。
【００７７】
（１−４）付加的添加剤
また、本発明のリチウム二次電池用電解質は、高出力の環境において非水電解液が分解されて負極崩壊が誘発されることを防止するか、低温高率放電特性、高温安定性、過充電防止、高温貯蔵時の膨潤改善の効果などをさらに向上させるため、前記化学式１の化合物以外に電極の表面に一層安定したイオン伝導性被膜を形成できる付加的添加剤をさらに含んでもよい。
【００７８】
このような付加的添加剤は、その代表的な例として、スルトン系化合物、ハロゲン置換されたカーボネート系化合物、ニトリル系化合物、環状スルフィド系化合物、及び環状カーボネート系化合物からなる群から選択される少なくとも１つ以上を含んでもよい。
【００７９】
前記スルトン系化合物は、１，３−プロパンスルトン（ＰＳ）、１，４−ブタンスルトン、エテンスルトン、１，３−プロペンスルトン（ＰＲＳ）、１，４−ブテンスルトン、及び１−メチル−１，３−プロペンスルトンからなる群から選択される少なくとも１つ以上の化合物を挙げることができる。前記スルトン系化合物は、非水電解液の全重量を基準として、５重量％以下で含まれてもよい。前記非水電解液中にスルトン系化合物の含量が５重量％を超える場合には、過量の添加剤による厚い被膜が形成され、抵抗増加と出力劣化が発生し得る。
【００８０】
また、前記ハロゲン置換されたカーボネート系化合物は、フルオロエチレンカーボネート（ＦＥＣ））を挙げることができ、非水電解液の全重量を基準として、５重量％以下で含まれてもよい。前記ハロゲン置換されたカーボネート系化合物の含量が５重量％を超える場合、セル膨潤性能が劣化され得る。
【００８１】
また、前記ニトリル系化合物は、スクシノニトリル、アジポニトリル（Ａｄｎ）、アセトニトリル、プロピオニトリル、ブチロニトリル、バレロニトリル、カプリロニトリル、ヘプタンニトリル、シクロペンタンカルボニトリル、シクロヘキサンカルボニトリル、２−フルオロベンゾニトリル、４−フルオロベンゾニトリル、ジフルオロベンゾニトリル、トリフルオロベンゾニトリル、フェニルアセトニトリル、２−フルオロフェニルアセトニトリル、及び４−フルオロフェニルアセトニトリルよりなる群から選択される少なくとも１つ以上の化合物を挙げることができる。
【００８２】
前記ニトリル系化合物は、非水電解液の全重量を基準として８重量％以下で含まれてもよい。前記非水電解液中にニトリル系化合物の全含量が８重量％を超える場合には、電極表面に形成される被膜増加で抵抗が大きくなるので、電池性能が劣化され得る。
【００８３】
また、前記環状スルフィド系化合物としては、エチレンスルフィド、メチルエチレンスルフィド、エチルエチレンスルフィド、４，５−ジメチルエチレンスルフィド、４，５−ジエチルエチレンスルフィド、プロピレンスルフィド、４，５−ジメチルプロピレンスルフィド、４，５−ジエチルプロピレンスルフィド、４，６−ジメチルプロピレンスルフィド、４，６−ジエチルプロピレンスルフィド、１，３−ブチレングリコールスルフィドなどを挙げることができ、非水電解液の全重量を基準として５重量％以下で含まれてもよい。前記環状スルフィド系化合物の含量が５重量％を超える場合には、過量の添加剤による厚い被膜が形成され、抵抗増加と出力劣化が発生し得る。
【００８４】
また、前記環状カーボネート系化合物は、ビニルレンカーボネート（ＶＣ）またはビニルエチレンカーボネートを挙げることができ、非水電解液の全重量を基準として３重量％以下で含んでもよい。前記非水電解液中に環状カーボネート系化合物の含量が３重量％を超える場合には、セル膨潤抑制性能が劣化され得る。
【００８５】
より具体的に、前記付加的添加剤は、環状カーボネート系化合物であってもよい。
【００８６】
前記付加的添加剤は、２種以上が混合使用可能であり、電解液の総量を基準として２０重量％以下、具体的に０．０１重量％から２０重量％、好ましくは０．１から１０重量％で含まれてもよい。前記付加的添加剤の含量が０．０１重量％より少なければ、電池の低温出力改善及び高温貯蔵特性及び高温寿命特性の改善の効果が微小であり、前記付加的添加剤の含量が２０重量％を超えると電池の充放電時に電解液中の副反応が過度に発生する可能性がある。特に、前記ＳＥＩ膜形成用添加剤が過量で添加されると、高温で十分に分解されず、常温で電解液中に未反応物または析出したまま存在し得る。これにより、二次電池の寿命または抵抗特性が低下する副反応が発生し得る。
【００８７】
（２）リチウム二次電池用ゲルポリマー電解質
また、本発明の一実施形態では、リチウム塩、有機溶媒、及び前記化学式１で表されるオリゴマー由来のポリマーを含むリチウム二次電池用電解質を提供する。
【００８８】
前記リチウム二次電池用電解質は、前記リチウム塩、有機溶媒、前記化学式１で表されるオリゴマー及び重合開始剤を含むゲルポリマー電解質用組成物を熱重合して形成することができる。
【００８９】
一方、前記化学式１で表されるオリゴマー由来のポリマーは、重合開始剤の存在下で前記化学式１で表されるオリゴマーが３次元構造で架橋結合されながら形成されたマトリックスポリマーを含んでもよい。
【００９０】
このような本発明のリチウム二次電池用電解質は、前記化学式１で表されるオリゴマーが３次元構造で架橋結合されながら形成されたマトリックスポリマー中に前記リチウム塩が溶解された非水電解液が含まれた形態のゲル状電解質であってもよい。
【００９１】
一方、前記本発明のリチウム二次電池用電解質を製造するために提供されるゲルポリマー電解質用組成物に含まれるリチウム塩及び有機溶媒、及びオリゴマーの種類及び濃度などに関する説明は、前述した内容と重複するので、その記載を略する。
【００９２】
このとき、前記化学式１で表されるオリゴマーは、ゲルポリマー電解質用組成物全重量を基準として０．５重量％から３０重量％、具体的に０．５重量％から２５重量％、より具体的に０．５重量％から１０重量％、さらに具体的に０．５重量％から５重量％で含まれてもよい。
【００９３】
前記化学式１で表されるオリゴマーの含量が前記範囲、すなわち０．５重量％から３０重量％範囲で含まれると、機械的強度に優れた高分子ネットワークを形成することができるので、諸性能が向上した二次電池を製造することができる。具体的に、化学式１で表されるオリゴマーの含量がゲルポリマー電解質用組成物全重量を基準として０．５重量％以上であれば、オリゴマーによる高分子マトリックスが容易に形成されるので、ゲル高分子電解質の機械的強度を確保することができる。また、化学式１で表されるオリゴマーの含量がゲルポリマー電解質用組成物の全重量を基準として３０重量％以下であれば、過量のオリゴマー添加による抵抗増加を防止し、適切な粘度を確保してゲルポリマー電解質用組成物の濡れ性を改善することができ、フリーゲル反応を防止することができる。さらに、リチウムイオンの移動制限を改善してイオン伝導度を確保し、サイクル寿命特性を向上することができる。もし、前記化学式１で表されるオリゴマーの含量が３０重量％を超えると、ゲルポリマー電解質用組成物に対するオリゴマーの溶解度が低くなりながら組成物の粘度が大きくなるので濡れ性が低下し、電極の界面抵抗が増加して電池の電圧降下が引き起こされ得る。
【００９４】
一方、前記化学式１で表されるオリゴマー由来のポリマーは、リチウム二次電池用電解質の全重量を基準として０．５重量％から３０重量％、具体的に０．５重量％から２５重量％、より具体的に０．５重量％から１０重量％、さらに具体的に０．５重量％から５重量％で含まれてもよい。
【００９５】
すなわち、前記化学式１で表されるオリゴマー由来のポリマーは、熱重合反応により化学式１で表されるオリゴマーが３次元構造に形成されたマトリックスポリマーであって、その含量はゲルポリマー電解質用組成物に含まれる化学式１で表されるオリゴマーの含量と同一であるのが好ましい。
【００９６】
このとき、前記化学式１で表されるオリゴマー由来のポリマーの含量が０．５重量％以上であれば、ゲル高分子電解質の機械的強度のような物性を確保することができる。また、３０重量％以下であれば、過量のオリゴマー添加による抵抗増加を防止し、リチウムイオンの移動制限を改善してイオン伝導度を確保することができる。もし、前記化学式１で表されるオリゴマー由来のポリマーの含量が３０重量％を超えると、電解質のイオン伝導度が低下され、電極との界面抵抗の増加により電池の電圧降下が引き起こされ得る。
【００９７】
前述したように、また、前記化学式１で表されるオリゴマー由来のポリマーは、初期充電時に電極の表面に安定したイオン伝導性被膜を形成するとともに、過充電時に負極の表面に析出されたＬｉ金属と電解質の副反応を抑制し、正極との酸化反応を抑制することで、既存のリチウム二次電池用電解質対比電極の界面抵抗の増加及びこれから発生する充放電時の平均電圧の変化を抑制することができる。
【００９８】
それだけでなく、前記化学式１で表されるオリゴマー由来のポリマーは、リチウム塩を解離する能力を保有しているので、リチウムイオン移動性を向上させることができ、特に主鎖の繰り返し単位で電気化学的に非常に安定しており、Ｌｉイオンとの反応性が低いシロキサン基（−Ｓｉ−Ｏ−）などの官能基を含むので、リチウムイオン（Ｌｉ＋）の副反応及びリチウム塩（ｓａｌｔ）の分解反応などを制御することができ、過充電時にＣＯまたはＣＯ２などのガスの発生を低減することができる。よって、過充電時に発火などを抑制し、二次電池の安定性をより向上させることができる。
【００９９】
一方、本発明の化学式１で表されるオリゴマー由来のポリマーは、主鎖の繰り返し単位としてシロキサン基（−［Ｓｉ−Ｏ］−）とウレタン基を含み、オリゴマーは構造内にシロキサン基とともに−Ｓｉ−基をさらに含まないことが好ましい。すなわち、前記オリゴマー構造内に繰り返し単位として追加の−Ｓｉ−基を含まないことで、両末端の官能基の割合を高め、全高分子の分子量を下げることができるので、電解質内の同一含量を投入すると仮定する場合、構造内に−Ｓｉ−基をさらに含むオリゴマー（例えば、主鎖繰り返し単位として−［Ｓｉ−Ｏ］−Ｓｉ−構造を含む）対比全オリゴマーの含量を増やすことができる。よって、ゲル高分子の反応速度を有利にすることができ、ゲル高分子の硬度を高めて全電池の硬度を強化させることができるので、物理的な衝撃を与える安全性評価、例えば、衝撃評価により有利に作用することができる。
【０１００】
（２−１）重合開始剤
一方、前記ゲルポリマー電解質製造のために用いられる重合開始剤は、当業界に知られている通常の重合開始剤が用いられてもよい。例えば、前記重合開始剤は熱によって分解されてラジカルを形成し、自由ラジカル重合により化学式１で表されるオリゴマーと反応し、ゲルポリマー電解質を形成することができる。
【０１０１】
具体的に、前記重合開始剤は、アゾ系重合開始剤またはペルオキシド系重合開始剤を用いてもよく、その代表的な例として、ベンゾイルペルオキシド（ｂｅｎｚｏｙｌｐｅｒｏｘｉｄｅ）、アセチルペルオキシド（ａｃｅｔｙｌｐｅｒｏｘｉｄｅ）、ジラウロイルペルオキシド（ｄｉｌａｕｒｙｌｐｅｒｏｘｉｄｅ）、ジ−ｔｅｒｔ−ブチルペルオキシド（ｄｉ−ｔｅｒｔ−ｂｕｔｙｌｐｅｒｏｘｉｄｅ）、ｔ−ブチルペルオキシ−２−エチル−ヘキサノエート（ｔ−ｂｕｔｙｌ ｐｅｒｏｘｙ−２−ｅｔｈｙｌ−ｈｅｘａｎｏａｔｅ）、クミルヒドロペルオキシド（ｃｕｍｙｌ ｈｙｄｒｏｐｅｒｏｘｉｄｅ）及びヒドロゲンペルオキシド（ｈｙｄｒｏｇｅｎ ｐｅｒｏｘｉｄｅ）からなる群から選択される少なくとも１つ以上のペルオキシド系化合物、または２，２´−アゾビス（２−シアノブタン）、ジメチル２，２´−アゾビス（２−メチルプロピオネート）、２，２´−アゾビス（メチルブチロニトリル）、２，２´−アゾビス（イソブチロニトリル）（ＡＩＢＮ；２，２´−Ａｚｏｂｉｓ（ｉｓｏ−ｂｕｔｙｒｏｎｉｔｒｉｌｅ））及び２，２´−アゾビスジメチル−バレロニトリル（ＡＭＶＮ；２，２´−Ａｚｏｂｉｓｄｉｍｅｔｈｙｌ−ｖａｌｅｒｏｎｉｔｒｉｌｅ）からなる群から選択される少なくとも１つ以上のアゾ系化合物を挙げることができる。
【０１０２】
前記重合開始剤は、二次電池内で、熱、非制限的な例として３０℃から１００℃、具体的に６０℃から８０℃の熱により分解されるか、常温（５℃から３０℃）で分解されてラジカルを形成し、フリーラジカル重合により重合性オリゴマーがアクリレート系化合物と反応し、ゲルポリマー電解質を形成することができる。
【０１０３】
前記重合開始剤は、前記オリゴマー全体の１００重量部を基準として、約０．０１重量部から約２０重量部、具体的に５重量部で含まれてもよく、前記範囲で含まれる場合、ゲル化反応が容易に実施され、ゲル高分子転換率を高めてゲル高分子の電解質特性を確保することができ、重合反応後の未反応の重合開始剤が残留して副反応を引き起こされることを防止することができ、電極に対する電解液の濡れ性を向上させることができる。
【０１０４】
特に、一部の重合開始剤の場合、熱などによってラジカルが発生する過程で窒素あるいは酸素ガスが発生し得る。このようなガス発生は、ゲル高分子電解質の形成過程でガストラップまたはガスバブリング現象につながる場合が殆どである。このようなガスが発生する場合、ゲル高分子電解質内で欠陥（ｄｅｆｅｃｔ）を引き起こすため、電解質の品質低下として現われる。したがって、重合開始剤が前記範囲で含まれる場合、ガスが多量に発生するなどの短所をより効果的に防止することができる。
【０１０５】
二次電池
また、本発明の一実施形態では、負極、正極、前記負極及び正極の間に介在された分離膜、及び本発明のリチウム二次電池用電解質を含むリチウム二次電池を提供することができる。
【０１０６】
前記リチウム二次電池用電解質は、液体電解質またはゲルポリマー電解質であってもよい。
【０１０７】
前記リチウム二次電池用電解質が液体電解質である場合、本発明のリチウム二次電池は、正極、負極及び正極と負極の間に選択的に介在された分離膜が順に積層されてなる電極組立体を二次電池ケースまたは外装材に収納した後、本発明のリチウム二次電池用電解質を注入して製造することができる。
【０１０８】
また、前記リチウム二次電池用電解質が前記化学式１で表されるオリゴマーの間の重合により形成されたポリマーマトリックスを含むゲルポリマー電解質の場合、本発明のリチウム二次電池は、正極、負極、及び正極と負極の間に選択的に介在された分離膜が順に積層されてなる電極組立体を二次電池ケースまたは外装材に収納した後、前記リチウム二次電池用電解質組成物を注入した後、硬化反応させて製造されてもよい。
【０１０９】
例えば、二次電池の内部でリチウム二次電池用電解質を注入したｉｎ−ｓｉｔｕ重合反応を行って形成されてもよい。前記ｉｎ−ｓｉｔｕ重合反応は、電子ビーム（Ｅ−ＢＥＡＭ）、ガンマ線、常温または高温エージング工程を介して可能であり、本発明の一実施形態によると、熱重合を介して進められてもよい。このとき、重合時間は略２分から４８時間程度必要であり、熱重合温度は６０℃から１００℃、具体的に６０℃から８０℃であってもよい。
【０１１０】
一方、本発明のリチウム二次電池において、前記正極、負極及び分離膜は、リチウム二次電池の製造時に通常の方法で製造されて用いられているものであれば何れも用いることができる。
【０１１１】
（１）正極
先ず、前記正極は、正極集電体上に正極合剤層を形成して製造することができる。前記正極合剤層は、正極活物質、バインダー、導電材及び溶媒などを含む正極スラリーを正極集電体上にコーティングした後、乾燥及び圧延して形成することができる。
【０１１２】
前記正極集電体は、当該電池に化学的変化を誘発することなく、導電性を有するものであれば特に制限されるものではなく、例えば、ステンレス鋼、アルミニウム、ニッケル、チタン、焼成炭素、またはアルミニウムやステンレス鋼の表面にカーボン、ニッケル、チタン、銀などで表面処理したものなどが用いられてもよい。
【０１１３】
前記正極活物質は、リチウムの可逆的なインタカレーション及びデインタカレーションが可能な化合物であって、具体的には、コバルト、マンガン、ニッケル、またはアルミニウムなどの１種以上の金属とリチウムを含むリチウム複合金属酸化物を含んでもよい。より具体的に、前記リチウム複合金属酸化物は、リチウム‐マンガン系酸化物（例えば、ＬｉＭｎＯ２、ＬｉＭｎ２Ｏ４など）、リチウム‐コバルト系酸化物（例えば、ＬｉＣｏＯ２など）、リチウム‐ニッケル系酸化物（例えば、ＬｉＮｉＯ２など）、リチウム‐ニッケル‐マンガン系酸化物（例えば、ＬｉＮｉ１−ＹＭｎＹＯ２（ここで、０＜Ｙ＜１）、ＬｉＭｎ２−ｚＮｉｚＯ４（ここで、０＜Ｚ＜２）など）、リチウム‐ニッケル‐コバルト系酸化物（例えば、ＬｉＮｉ１−Ｙ１ＣｏＹ１Ｏ２（ここで、０＜Ｙ１＜１）など）、リチウム‐マンガン‐コバルト系酸化物（例えば、ＬｉＣｏ１−Ｙ２ＭｎＹ２Ｏ２（ここで、０＜Ｙ２＜１）、ＬｉＭｎ２−ｚ１Ｃｏｚ１Ｏ４（ここで、０＜Ｚ１＜２）など）、リチウム‐ニッケル‐マンガン‐コバルト系酸化物（例えば、Ｌｉ（ＮｉｐＣｏｑＭｎＲ１）Ｏ２（ここで、０＜ｐ＜１、０＜ｑ＜１、０＜Ｒ１＜１、ｐ＋ｑ＋Ｒ１＝１）、またはＬｉ（Ｎｉｐ１Ｃｏｑ１ＭｎＲ２）Ｏ４（ここで、０＜ｐ１＜２、０＜ｑ１＜２、０＜Ｒ２＜２、ｐ１＋ｑ１＋Ｒ２＝２）など）、またはリチウム‐ニッケル‐コバルト‐遷移金属（Ｍ）酸化物（例えば、Ｌｉ（Ｎｉｐ２Ｃｏｑ２ＭｎＲ３ＭＳ２）Ｏ２（ここで、Ｍは、Ａｌ、Ｆｅ、Ｖ、Ｃｒ、Ｔｉ、Ｔａ、Ｍｇ、及びＭｏからなる群から選択され、ｐ２、ｑ２、Ｒ３、及びｓ２は、それぞれ独立の元素の原子分率であって、０＜ｐ２＜１、０＜ｑ２＜１、０＜Ｒ３＜１、０＜ｓ２＜１、ｐ２＋ｑ２＋Ｒ３＋ｓ２＝１である））などが挙げることができ、これらの何れか１つまたは２つ以上の化合物が含まれてもよい。
【０１１４】
この中でも、電池の容量特性及び安定性を高めることができるという点から、前記リチウム複合金属酸化物は、ＬｉＣｏＯ２、ＬｉＭｎＯ２、ＬｉＮｉＯ２、リチウムニッケルマンガンコバルト酸化物（例えば、Ｌｉ（Ｎｉ１／３Ｍｎ１／３Ｃｏ１／３）Ｏ２、Ｌｉ（Ｎｉ０．６Ｍｎ０．２Ｃｏ０．２）Ｏ２、Ｌｉ（Ｎｉ０．５Ｍｎ０．３Ｃｏ０．２）Ｏ２、Ｌｉ（Ｎｉ０．７Ｍｎ０．１５Ｃｏ０．１５）Ｏ２、及びＬｉ（Ｎｉ０．８Ｍｎ０．１Ｃｏ０．１）Ｏ２など）、またはリチウムニッケルコバルトアルミニウム酸化物（例えば、Ｌｉ（Ｎｉ０．８Ｃｏ０．１５Ａｌ０．０５）Ｏ２など）などであってもよい。
【０１１５】
前記正極活物質は、正極スラリー中の固形分の全重量を基準として、４０重量％から９０重量％、具体的に４０重量％から７５重量％で含まれてもよい。
【０１１６】
前記バインダーは、活物質と導電材などの結合と集電体に対する結合を助ける成分であって、通常、正極活物質スラリー中の固形分の全重量を基準として１から３０重量％で添加される。このようなバインダーの例としては、ポリビニリデンフルオライド（ＰＶＤＦ）、ポリビニルアルコール、カルボキシメチルセルロース（ＣＭＣ）、澱粉、ハイドロキシプロピルセルロース、再生セルロース、ポリビニルピロリドン、テトラフルオロエチレン、ポリエチレン、ポリプロピレン、エチレン‐プロピレン‐ジエンターポリマー（ＥＰＤＭ）、スルホン化ＥＰＤＭ、スチレン‐ブタジエンゴム、フッ素ゴム、様々な共重合体などが挙げることができる。
【０１１７】
このような導電材としては、該電池に化学的変化を誘発することなく、導電性を有するものであれば特に制限されるものではなく、例えば、カーボンブラック、アセチレンブラック、ケッチェンブラック、チャンネルブラック、ファーネスブラック、ランプブラック、またはサーマルブラックなどの炭素粉末；結晶構造が非常に発達した天然黒鉛、人造黒鉛、またはグラファイトなどの黒鉛粉末；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などが用いられてもよい。
【０１１８】
前記導電材は、通常、正極スラリー中の固形分の全重量を基準として１から３０重量％で添加される。
【０１１９】
前記導電材としては、アセチレンブラック系であるシェブロンケミカルカンパニー（Ｃｈｅｖｒｏｎ  Ｃｈｅｍｉｃａｌ  Ｃｏｍｐａｎｙ）やデンカブラック（Ｄｅｎｋａ  Ｓｉｎｇａｐｏｒｅ  Ｐｒｉｖａｔｅ  Ｌｉｍｉｔｅｄ）、ガルフオイルカンパニー（Ｇｕｌｆ  Ｏｉｌ  Ｃｏｍｐａｎｙ）の製品など、ケッチェンブラック（Ｋｅｔｊｅｎ ｂｌａｃｋ）、ＥＣ系（アルマックカンパニー（Ａｒｍａｋ  Ｃｏｍｐａｎｙ）製）、ブルカン（Ｖｕｌｃａｎ）ＸＣ‐７２（キャボットカンパニー（Ｃａｂｏｔ  Ｃｏｍｐａｎｙ）製）、及びスーパー（Ｓｕｐｅｒ）Ｐ（Ｔｉｍｃａｌ社製）などの名称で市販されているものを用いてもよい。
【０１２０】
前記溶媒は、ＮＭＰ（Ｎ−メチル−２−ピロリドン（Ｎ‐ｍｅｔｈｙｌ‐２‐ｐｙｒｒｏｌｉｄｏｎｅ））などの有機溶媒を含んでもよく、前記正極活物質及び選択的にバインダー及び導電材などを含む際に好適な粘度となる量で用いられればよい。例えば、正極活物質、及び選択的にバインダー及び導電材を含むスラリー中の固形分の濃度が１０重量％から７０重量％、好ましくは２０重量％から６０重量％となるように含まれてもよい。
【０１２１】
（２）負極
前記負極は金属または半金属の薄膜を単独で用いるメタル電極であるか、または、負極集電体上に前記金属または半金属の薄膜が積層された構造からなるものであってもよい。
【０１２２】
このとき、前記金属または半金属は、Ｌｉ、Ｃｕ、Ｎｉ、Ｎａ、Ｋ、Ｒｂ、Ｃｓ、Ｆｒ、Ｂｅ、Ｍｇ、Ｃａ、Ｓｒ、Ｓｉ、Ｓｂ、Ｐｂ、Ｉｎ、Ｚｎ、Ｂａ、Ｒａ、Ｇｅ、Ａｌ、Ｓｎ、Ａｇ、Ｐｔ及びＡｕからなる群から選択される少なくとも１つであってもよい。
具体的に、前記負極は、Ｌｉメタル電極を用いてもよい。
【０１２３】
一方、前記負極は、メタル電極を単独で用いるか、または負極集電体上に金属または半金属の薄膜が積層された構造からなる以外にも、負極集電体上に負極合剤層を形成して製造したものを用いてもよい。
【０１２４】
このような負極合剤層は、負極集電体上に負極活物質を、バインダー、導電材及び溶媒などを含むスラリーをコーティングした後、乾燥及び圧延して形成することができる。
【０１２５】
前記負極集電体は、一般的に３から５００μｍの厚さを有し得る。このような負極集電体は、当該電池に化学的変化を誘発することなく、高い導電性を有するものであれば特に制限されるものではなく、例えば、銅、ステンレス鋼、アルミニウム、ニッケル、チタン、焼成炭素、銅やステンレス鋼の表面にカーボン、ニッケル、チタン、銀などで表面処理したもの、アルミニウム−カドミウム合金などが用いられてよい。また、正極集電体と同様に、表面に微細な凹凸を形成して負極活物質の結合力を強化させてもよく、フィルム、シート、ホイル、ネット、多孔質体、発泡体、不織布体などの多様な形態で用いられてよい。
【０１２６】
また、前記負極活物質は、リチウム金属、リチウムイオンを可逆的にインターカレーション／デインターカレーションすることができる炭素物質、金属またはこれらの金属とリチウムの合金、金属複合酸化物、リチウムをドープ及び脱ドープすることができる物質、及び遷移金属酸化物の遷移金属酸化物よりなる群から選択された少なくとも１つ以上を含んでよい。
【０１２７】
前記リチウムイオンを可逆的にインターカレーション／デインターカレーションすることができる炭素物質としては、リチウムイオン二次電池で一般的に用いられる炭素系負極活物質であれば特に制限なしに用いられてよく、その代表的な例としては、結晶質炭素、非晶質炭素またはこれらをともに用いてよい。前記結晶質炭素の例としては、無定形、板状、麟片状（ｆｌａｋｅ）、球状又は繊維状の天然黒鉛又は人造黒鉛のような黒鉛を挙げることができ、前記非晶質炭素の例としては、ソフトカーボン（ｓｏｆｔｃａｒｂｏｎ：低温焼成炭素）またはハードカーボン（ｈａｒｄｃａｒｂｏｎ）、メソフェーズピッチ炭化物、焼成されたコークスなどを挙げることができる。
【０１２８】
前記金属複合酸化物としては、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、Ｂｉ２Ｏ５、ＬｉｘＦｅ２Ｏ３（０≦ｘ≦１）、ＬｉｘＷＯ２（０≦ｘ≦１）、及びＳｎｘＭｅ１−ｘＭｅ´ｙＯｚ（Ｍｅ：Ｍｎ、Ｆｅ、Ｐｂ、Ｇｅ；Ｍｅ´：Ａｌ、Ｂ、Ｐ、Ｓｉ、周期律表の１族、２族、３族の元素、ハロゲン；０＜ｘ≦１；１≦ｙ≦３；１≦ｚ≦８）よりなる群から選択されるものが用いられてよい。
【０１２９】
前記リチウムをドープ及び脱ドープすることができる物質としては、Ｓｉ、ＳｉＯｘ（０＜ｘ≦２）、Ｓｉ−Ｙ合金（前記Ｙは、アルカリ金属、アルカリ土類金属、１３族元素、１４族元素、遷移金属、希土類元素及びこれらの組み合わせよりなる群から選択される元素であり、Ｓｉではない）、Ｓｎ、ＳｎＯ２、Ｓｎ−Ｙ（前記Ｙは、アルカリ金属、アルカリ土類金属、１３族元素、１４族元素、遷移金属、希土類元素及びこれらの組み合わせよりなる群から選択される元素であり、Ｓｎではない）などを挙げることができ、またこれらのうち少なくとも１つとＳｉＯ２を混合して用いてもよい。前記元素Ｙとしては、Ｍｇ、Ｃａ、Ｓｒ、Ｂａ、Ｒａ、Ｓｃ、Ｙ、Ｔｉ、Ｚｒ、Ｈｆ、Ｒｆ、Ｖ、Ｎｂ、Ｔａ、Ｄｂ、Ｃｒ、Ｍｏ、Ｗ、Ｓｇ、Ｔｃ、Ｒｅ、Ｂｈ、Ｆｅ、Ｐｂ、Ｒｕ、Ｏｓ、Ｈｓ、Ｒｈ、Ｉｒ、Ｐｄ、Ｐｔ、Ｃｕ、Ａｇ、Ａｕ、Ｚｎ、Ｃｄ、Ｂ、Ａｌ、Ｇａ、Ｓｎ、Ｉｎ、Ｔｉ、Ｇｅ、Ｐ、Ａｓ、Ｓｂ、Ｂｉ、Ｓ、Ｓｅ、Ｔｅ、Ｐｏ、及びこれらの組み合わせよりなる群から選択されてよい。
【０１３０】
前記遷移金属酸化物としては、リチウム含有チタン複合酸化物（ＬＴＯ）、バナジウム酸化物、リチウムバナジウム酸化物などを挙げることができる。
【０１３１】
前記負極活物質は、負極スラリー中の固形分の全重量を基準として、８０重量％から９９重量％で含まれてよい。
【０１３２】
前記バインダーは、導電材、活物質及び集電体の間の結合を助ける成分であって、通常、負極スラリー中の固形分の全重量を基準として、１から３０重量％で添加される。このようなバインダーの例としては、ポリビニリデンフルオライド（ＰＶＤＦ）、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンターポリマー（ＥＰＤＭ）、スルホン化−ＥＰＤＭ、スチレン−ブタジエンゴム、フッ素ゴム、これらの多様な共重合体などを挙げることができる。
【０１３３】
前記導電材は、負極活物質の導電性をさらに向上させるための成分であって、負極スラリー中の固形分の全重量を基準として、１から２０重量％で添加されてよい。このような導電材は、当該電池に化学的変化を誘発することなく、導電性を有するものであれば特に制限されるものではなく、例えば、天然黒鉛や人造黒鉛などの黒鉛；アセチレンブラック、ケッチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などが用いられてよい。
【０１３４】
前記溶媒は、水またはＮＭＰ、アルコールなどの有機溶媒を含んでよく、前記負極活物質及び選択的にバインダー及び導電材などを含む際に好適な粘度となるように用いられてよい。例えば、負極活物質、及び選択的にバインダー及び導電材を含むスラリー中の固形分の濃度が５０重量％から７５重量％、好ましくは５０重量％から６５重量％となるように含まれてよい。
【０１３５】
（３）分離膜
また、前記分離膜は、両電極の内部短絡を遮断し、電解質を含浸する役割を担うものであって、高分子樹脂、充填剤及び溶媒を混合して分離膜組成物を製造した後、前記分離膜組成物を電極上部に直接コーティング及び乾燥して分離膜フィルムを形成するか、前記分離膜組成物を支持体上にキャスティング及び乾燥した後、前記支持体から剥離された分離膜フィルムを電極上部にラミネーションして形成することができる。
【０１３６】
前記分離膜は、通常用いられる多孔性高分子フィルム、例えば、エチレン単独重合体、プロピレン単独重合体、エチレン／ブテン共重合体、エチレン／ヘキセン共重合体及びエチレン／メタクリレート共重合体などのようなポリオレフィン系高分子で製造した多孔性高分子フィルムを単独でまたはこれらを積層して用いてもよく、または通常の多孔性不織布、例えば高融点のガラス繊維、ポリエチレンテレフタレート繊維などからなる不織布を用いてもよいが、これに限定されるものではない。
【０１３７】
このとき、前記多孔性分離膜の気孔径は、一般的に０．０１から５０μｍであり、気孔率は５から９５％であってもよい。また、前記多孔性分離膜の厚さは、一般的に５から３００μｍ範囲であってもよい。
【０１３８】
本発明のリチウム二次電池の外形は特別な制限がないが、缶を用いた円筒状形、角形、パウチ（ｐｏｕｃｈ）型またはコイン（ｃｏｉｎ）型などからなってよい。
【０１３９】
以下、本発明を具体的に説明するために実施例を挙げて詳細に説明する。しかし、本発明に係る実施例は幾つか異なる形態に変形されてよく、本発明の範囲が下記で詳述する実施例に限定されるものとして解釈されてはならない。本発明の実施例は、当業界で平均的な知識を有する者に本発明をより完全に説明するために提供されるものである。
【０１４０】
実施例
Ｉ．液体電解質を含むリチウム二次電池
実施例１
（リチウム二次電池用液体電解質の製造）
１ＭのＬｉＰＦ６が溶解された有機溶媒（エチレンカーボネート（ＥＣ）：エチルメチルカーボネート（ＥＭＣ）＝３：７体積比）９９．５ｇに、化学式１ａ−１で表されるオリゴマー（重量平均分子量（Ｍｗ）：３，０００、ｚ１＝１０、ｘ１＝３）０．５ｇを添加し、リチウム二次電池用液体電解質を製造した（下記表１参照）。
【０１４１】
（電極組立体の製造）
正極活物質として（ＬｉＮｉ３／５Ｃｏ１／５Ｍｎ１／５Ｏ２；ＮＣＭ）、導電材としてカーボンブラック（ｃａｒｂｏｎ ｂｌａｃｋ）及びバインダーとしてポリビニリデンフルオライド（ＰＶＤＦ）を９４：３：３の重量の割合で溶媒のＮ−メチル−２−ピロリドン（ＮＭＰ）に添加し、正極混合物スラリー（固形分含量：６５重量％）を製造した。前記正極混合物スラリーを厚さが２０μｍ程度の正極集電体であるアルミニウム（Ａｌ）薄膜に塗布し、乾燥して正極を製造した後、ロールプレス（ｒｏｌｌ ｐｒｅｓｓ）を行って正極を製造した。
【０１４２】
負極としてリチウムメタル電極を用いた。
【０１４３】
前記正極、負極及びポリプロピレン／ポリエチレン／ポリプロピレン（ＰＰ／ＰＥ／ＰＰ）３層からなる分離膜を順に積層して電極組立体を製造した。
【０１４４】
（二次電池の製造）
電池ケース内に前記組み立てられた電極組立体を収納し、前記リチウム二次電池用電解質を注入した後、２日間常温で貯蔵してリチウム二次電池用液体電解質を含むコインセル型リチウム二次電池を製造した。
【０１４５】
実施例２．
液体電解質の製造時に、有機溶媒８０ｇに化学式１ａ−１で表されるオリゴマー２０ｇを含むことを除いては、前記実施例１と同一の方法でリチウム二次電池用液体電解質及びこれを含むコインセル型リチウム二次電池を製造した（下記表１参照）。
【０１４６】
実施例３．
液体電解質の製造時に、有機溶媒９０ｇに化学式１ａ−１で表されるオリゴマー１０ｇを含むことを除いては、前記実施例１と同一の方法でリチウム二次電池用液体電解質及びこれを含むコインセル型リチウム二次電池を製造した（下記表１参照）。
【０１４７】
実施例４．
液体電解質の製造時に、化学式１ａ−１で表されるオリゴマーの代わりに化学式１ｂ−１で表されるオリゴマー（重量平均分子量（Ｍｗ）：５０００、ｚ２＝８、ｘ２＝６）を用いることを除いては、前記実施例３と同一の方法でリチウム二次電池用液体電解質及びこれを含むコインセル型リチウム二次電池を製造した（下記表１参照）。
【０１４８】
実施例５．
液体電解質の製造時に、有機溶媒７５ｇに化学式１ａ−１で表されるオリゴマー２５ｇを含むことを除いては、前記実施例１と同一の方法でリチウム二次電池用液体電解質及びこれを含むコインセル型リチウム二次電池を製造した（下記表１参照）。
【０１４９】
実施例６．
液体電解質の製造時に、有機溶媒７０ｇに化学式１ａ−１で表されるオリゴマー３０ｇを含むことを除いては、前記実施例１と同一の方法でリチウム二次電池用液体電解質及びこれを含むコインセル型リチウム二次電池を製造した（下記表１参照）。
【０１５０】
実施例７．
液体電解質の製造時に、有機溶媒６７ｇに化学式１ａ−１で表されるオリゴマー３３ｇを含むことを除いては、前記実施例１と同一の方法でリチウム二次電池用液体電解質及びこれを含むコインセル型リチウム二次電池を製造した（下記表１参照）。
【０１５１】
比較例１．
液体電解質の製造時に、化学式１ａ−１で表されるオリゴマーを含まないことを除いては、前記実施例１と同一の方法でリチウム二次電池用液体電解質及びこれを含むコインセル型リチウム二次電池を製造した（下記表１参照）。
【０１５２】
比較例２．
液体電解質の製造時に、化学式１ａ−１で表されるオリゴマーの代わりに下記化学式２で表されるオリゴマー（重量平均分子量（Ｍｗ）７，８００；ｏ：３５；ｐ：３０；ｑ：２０）を含むことを除いては、前記実施例１と同一の方法でリチウム二次電池用液体電解質及びこれを含むコインセル型リチウム二次電池を製造した（下記表１参照）。
【０１５３】
【化１２】
2020528201.tif 000013
【０１５４】
【表１】
2020528201.tif 000014
【０１５５】
ＩＩ．ゲルポリマー電解質を含むリチウム二次電池
実施例８．
（リチウム二次電池用ゲルポリマー電解質用組成物の製造）
１ＭのＬｉＰＦ６が溶解された有機溶媒（エチレンカーボネート（ＥＣ）：エチルメチルカーボネート（ＥＭＣ）＝３：７体積比）９９．４９ｇに、化学式１ａ−１で表されるオリゴマー（重量平均分子量（Ｍｗ）：３，０００、ｚ１＝１０、ｘ１＝３）０．５ｇ及び重合開始剤のジメチル２，２´−アゾビス（２−メチルプロピオネート）（ＣＡＳ Ｎｏ．２５８９−５７−３）０．０１ｇを添加し、リチウム二次電池用ゲルポリマー電解質用組成物を製造した（下記表２参照）。
【０１５６】
（電極組立体の製造）
正極活物質として（ＬｉＮｉ３／５Ｃｏ１／５Ｍｎ１／５Ｏ２）、導電材としてカーボンブラック（ｃａｒｂｏｎ ｂｌａｃｋ）、及びバインダーとしてポリビニリデンフルオライド（ＰＶＤＦ）を９４：３：３の重量の割合で溶媒のＮ−メチル−２−ピロリドン（ＮＭＰ）に添加し、正極混合物スラリー（固形分含量：６５重量％）を製造した。前記正極混合物スラリーを厚さが２０μｍ程度の正極集電体であるアルミニウム（Ａｌ）薄膜に塗布し、乾燥して正極を製造した後、ロールプレス（ｒｏｌｌ ｐｒｅｓｓ）を行って正極を製造した。
【０１５７】
負極としてリチウムメタル電極を用いた。
【０１５８】
前記正極、負極及びポリプロピレン／ポリエチレン／ポリプロピレン（ＰＰ／ＰＥ／ＰＰ）３層からなる分離膜を順に積層して電極組立体を製造した。
【０１５９】
（二次電池の製造）
電池ケース内に前記組み立てられた電極組立体を収納し、前記リチウム二次電池用ゲルポリマー電解質用組成物を注入してから、６０℃で２４時間熱重合した後、２日間常温で貯蔵し、リチウム二次電池用ゲルポリマー電解質を含むコインセル型リチウム二次電池を製造した。
【０１６０】
実施例９．
ゲルポリマー電解質用組成物の製造時に、有機溶媒７９．９ｇに、化学式１ａ−１で表されるオリゴマー（重量平均分子量（Ｍｗ）：３，０００、ｚ１＝１０、ｘ１＝３）２０ｇ及び重合開始剤のジメチル２，２´−アゾビス（２−メチルプロピオネート）（ＣＡＳ Ｎｏ．２５８９−５７−３）０．１ｇを添加し、リチウム二次電池用ゲルポリマー電解質用組成物を製造することを除いては、前記実施例８と同一の方法でリチウム二次電池用ゲルポリマー電解質用組成物及びこれから製造されたリチウム二次電池用ゲルポリマー電解質を含むコインセル型リチウム二次電池を製造した（下記表２参照）。
【０１６１】
実施例１０．
ゲルポリマー電解質用組成物の製造時に、有機溶媒８９．９ｇに、化学式１ａ−１で表されるオリゴマー（重量平均分子量（Ｍｗ）：３，０００、ｚ１＝１０、ｘ１＝３）１０ｇ及び重合開始剤のジメチル２，２´−アゾビス（２−メチルプロピオネート）（ＣＡＳ Ｎｏ．２５８９−５７−３）０．１ｇを添加し、リチウム二次電池用ゲルポリマー電解質用組成物を製造することを除いては、前記実施例８と同一の方法でリチウム二次電池用ゲルポリマー電解質用組成物及びこれから製造されたリチウム二次電池用ゲルポリマー電解質を含むコインセル型リチウム二次電池を製造した（下記表２参照）。
【０１６２】
実施例１１．
ゲルポリマー電解質用組成物の製造時に、化学式１ａ−１で表されるオリゴマーの代わりに化学式１ｂ−１で表されるオリゴマー（重量平均分子量（Ｍｗ）：５，０００、ｚ２＝８、ｘ２＝６）を用いることを除いては、前記実施例１０と同一の方法でリチウム二次電池用ゲルポリマー電解質用組成物及びこれから製造されたリチウム二次電池用ゲルポリマー電解質を含むコインセル型リチウム二次電池を製造した（下記表２参照）。
【０１６３】
実施例１２．
ゲルポリマー電解質用組成物の製造時に、有機溶媒７４．９ｇに、化学式１ａ−１で表されるオリゴマー２５ｇ、重合開始剤のジメチル２，２´−アゾビス（２−メチルプロピオネート）（ＣＡＳ  Ｎｏ．２５８９−５７−３）０．１ｇを添加してリチウム二次電池用ゲルポリマー電解質用組成物を製造することを除いては、前記実施例８と同一の方法でリチウム二次電池用ゲルポリマー電解質用組成物及びこれから製造されたリチウム二次電池用ゲルポリマー電解質を含むコインセル型リチウム二次電池を製造した（下記表２参照）。
【０１６４】
実施例１３．
ゲルポリマー電解質用組成物の製造時に、有機溶媒６９．８５ｇに、化学式１ａ−１で表されるオリゴマー３０ｇ、重合開始剤のジメチル２，２´−アゾビス（２−メチルプロピオネート）（ＣＡＳ Ｎｏ．２５８９−５７−３）０．１５ｇを添加してリチウム二次電池用ゲルポリマー電解質用組成物を製造することを除いては、前記実施例８と同一の方法でリチウム二次電池用ゲルポリマー電解質用組成物及びこれから製造されたリチウム二次電池用ゲルポリマー電解質を含むコインセル型リチウム二次電池を製造した（下記表２参照）。
【０１６５】
実施例１４．
ゲルポリマー電解質用組成物の製造時に、有機溶媒６６．８５ｇに、化学式１ａ−１で表されるオリゴマー３３ｇ、重合開始剤のジメチル２，２´−アゾビス（２−メチルプロピオネート）（ＣＡＳ Ｎｏ．２５８９−５７−３）０．１５ｇを添加してリチウム二次電池用ゲルポリマー電解質用組成物を製造することを除いては、前記実施例８と同一の方法でリチウム二次電池用ゲルポリマー電解質用組成物及びこれから製造されたリチウム二次電池用ゲルポリマー電解質を含むコインセル型リチウム二次電池を製造した（下記表２参照）。
【０１６６】
比較例３．
ゲルポリマー電解質用組成物の製造時に、前記化学式１ａ−１で表されるオリゴマーの代わりに前記化学式２で表されるオリゴマーを含むことを除いては、前記実施例９と同一の方法でゲルポリマー電解質用組成物及びこれを含むコインセル型リチウム二次電池を製造した（下記表２参照）。
【０１６７】
【表２】
2020528201.tif 000015
【０１６８】
実験例
実験例１：リチウム金属に対する液体電解質の反応性評価（１）
Ｌｉホイルを用いて製造された３極電池（Ｌｉ／Ｌｉ（１５０μｍ）ｓｙｍｍｅｔｒｙ ｂｅａｋｅｒ ｃｅｌｌ）システムを製作した後、実施例１から７で製造された二次電池用液体電解質と比較例１及び２で製造された二次電池用液体電解質をそれぞれ注入した。
【０１６９】
次いで、電気化学インピーダンス分光法（Ｅｌｅｃｔｒｏｃｈｅｍｉｃａｌ Ｉｍｐｅｄａｎｃｅ Ｓｐｅｃｔｒｏｓｃｏｐｙ、ＥＩＳ）を用いて１０ｍＶの交流電流を流しながら、２時間後に測定された電荷移動抵抗値（Ｃｈａｒｇｅ ｔｒａｎｓｆｅｒ ｒｅｓｉｓｔａｎｃｅ；Ｒｃｔ）を下記表３に記載した。このとき、下記表３で初期の電荷移動抵抗値は、Ｌｉ／Ｌｉ電極を電解液に注入した後の電荷移動抵抗値を示す。
【０１７０】
【表３】
2020528201.tif 000016
【０１７１】
一般に、リチウム二次電池用電解質とＬｉ金属との化学反応が発生する場合、Ｌｉ金属の表面に電解液分解により生成された副産物が積層されるとともに電荷移動抵抗値（Ｒｃｔ）が増加する。
【０１７２】
このとき、前記表３を参照すると、実施例１から６のリチウム二次電池用液体電解質の場合、Ｌｉ金属／電解質の間の反応が制御され、２時間後にも電荷移動抵抗値（Ｒｃｔ）が２５０ｏｈｍ以下で低いことが分かる。
【０１７３】
特に、末端にアクリレート基の個数が少ないため、相対的にＬｉイオンとの反応性が低いシロキサン基（−Ｓｉ−Ｏ−）の含量比が相対的に高い、化学式１ａ−１で表されるオリゴマーを含む実施例３の二次電池用液体電解質の場合、同一含量で化学式１ｂ−１で表されるオリゴマーを含む実施例４のリチウム二次電池用液体電解質に比べてＬｉ金属と電解質の間の化学的反応を抑制する効果に優れるため、抵抗増加率が低いことが分かる。
【０１７４】
また、オリゴマーを過量で含む実施例７のリチウム二次電池用液体電解質の場合、リチウム金属との反応性が抑制され、オリゴマーが少量含まれた実施例１のリチウム二次電池用液体電解質より電荷移動抵抗値（Ｒｃｔ）が低いことが分かる。
【０１７５】
一方、オリゴマーを含まない比較例１のリチウム二次電池用液体電解質の場合、Ｌｉ金属／電解液の間の反応によるＬｉ金属の表面に副産物が増加しながら電荷移動抵抗値（Ｒｃｔ）が７，５１０ｏｈｍと大きく増加したことが分かる。
【０１７６】
また、化学式１のオリゴマーの代わりに、オリゴマー構造中に疎水性のＳｉ単位をさらに含む化学式２のオリゴマーを含む比較例２のリチウム二次電池用液体電解質の場合、電解液の濡れ性が低くなるにつれて相対的にＬｉ金属／電解質の間の反応が大きくなるので、過充電などのようなＬｉ析出が誘導される環境条件の下でもＬｉ金属／電解質の間の化学反応が起こり、Ｌｉ金属の表面に電解液分解により生成された副産物が積層されたため、電荷移動抵抗値が約３３０ｏｈｍと実施例１から７のリチウム二次電池用電解質に比べて劣ることが分かる。
【０１７７】
実験例２：リチウム金属に対するゲルポリマー電解質用組成物の反応性評価（２）
実験例１と同じ方法で、実施例８から１４で製造されたゲルポリマー電解質用組成物と比較例３で製造されたゲルポリマー電解質用組成物に対するリチウム金属との反応性を評価し、その結果を下記表４に示した。
【０１７８】
【表４】
2020528201.tif 000017
【０１７９】
前記表４を参照すると、実施例８から１４のゲルポリマー電解質用組成物の場合、Ｌｉ金属／電解質の間の反応が制御され、界面抵抗値が１２０ｏｈｍ以下で低いことが分かる。
【０１８０】
特に、末端にアクリレート基の個数が少ないため、相対的にＬｉイオンとの反応性が低いシロキサン基（−Ｓｉ−Ｏ−）の含量比が相対的に高い、化学式１ａ−１で表されるオリゴマーを含む実施例１０のゲルポリマー電解質用組成物の場合、同一含量で化学式１ｂ−１で表されるオリゴマーを含む実施例１１のゲルポリマー電解質用組成物に比べてＬｉ金属と電解質の間の化学的反応性が減少し、表面拡散反応が抑制されたため、抵抗増加率が相対的に低いことが分かる。
【０１８１】
一方、化学式１のオリゴマーの代わりに、オリゴマー構造中に疎水性のＳｉ単位をさらに含む化学式２のオリゴマーを含む比較例３のゲルポリマー電解質用組成物の場合、電解液の濡れ性が低くなるにつれて相対的にＬｉ金属／電解質の間の反応が大きくなるので、Ｌｉ金属の表面に電解液分解により生成された副産物が多く積層されたため、界面抵抗値（Ｒｃｔ）が約３０５ｏｈｍで高いことが分かる。
【０１８２】
実験例３．液体電解質の抵抗特性評価（１）
前記実施例１から７で製造されたリチウム二次電池用液体電解質を備えたリチウム二次電池と比較例１及び２で製造されたリチウム二次電池用液体電解質を備えたリチウム二次電池をそれぞれ室温（２５℃）で０．３３Ｃ／４．２Ｖ定電流−定電圧で完全充電し、ＳＯＣ５０％で２．５Ｃで１０秒間放電して初期充放電を行った。
【０１８３】
次いで、ＰＮＥ−０５０６充放電器（製造社：（株）ＰＮＥソリューション、５Ｖ、６Ａ）を用いて初期電圧を測定した。
【０１８４】
次いで、それぞれのリチウム二次電池用液体電解質を備えた二次電池に対し、２５℃でＳＯＣ５０％状態で３Ｃで１０秒間放電パルス（ｐｕｌｓｅ）を与えた状態で現れる電圧降下を測定し、得られた電圧降下量を介してそれぞれのセルに対する初期抵抗を算出し、これを下記表５に記載した。このとき、前記電圧降下は、ＰＮＥ−０５０６充放電器（製造社：（株）ＰＮＥソリューション、５Ｖ、６Ａ）を用いて測定した。
【０１８５】
【表５】
2020528201.tif 000018
【０１８６】
前記表５を参照すると、本発明の実施例１から６のリチウム二次電池用液体電解質を備えたリチウム二次電池の場合、先の実験例１の結果のように、Ｌｉ金属と電解質の間の反応性の減少で副産物の生成を抑制することができるため、初期抵抗値が殆ど７９ｍｏｈｍ以下であり低いことが分かる。
【０１８７】
一方、オリゴマーを過量で含むリチウム二次電池用液体電解質を備えた実施例７のリチウム二次電池の場合、過量のオリゴマーに対する副反応が増加し、初期抵抗値が９７ｍｏｈｍに増加したことが分かる。
【０１８８】
一方、オリゴマーを含まないリチウム二次電池用液体電解質を備えた液体電解質を備えた比較例１のリチウム二次電池及び化学式２で表されるオリゴマーを含むリチウム二次電池用液体電解質を備えた比較例２のリチウム二次電池の場合、Ｌｉ金属と電解質の反応が大きくて電極の表面に副産物が増加するため、初期抵抗値がそれぞれ１３５ｍｏｈｍ及び９３ｍｏｈｍで、実施例１から６のリチウム二次電池に比べて増加したことが分かる。
【０１８９】
実験例４．ゲルポリマー電解質用組成物の抵抗特性評価（２）
前記実験例３と同じ方法で、実施例８から１３で製造されたゲルポリマー電解質を備えたリチウム二次電池と比較例３で製造されたゲルポリマー電解質を備えたリチウム二次電池に対する電圧降下を測定した後、得られた電圧降下量を介してそれぞれのセルに対する初期抵抗を測定し、これを下記表６に示した。
【０１９０】
【表６】
2020528201.tif 000019
【０１９１】
前記表６を参照すると、本発明の実施例８から１３のゲルポリマー電解質を備えたリチウム二次電池の場合、Ｌｉ金属と電解質の間の反応性の減少で副産物の生成を抑制することができるため、初期抵抗値が殆ど７６ｍｏｈｍ以下で低いことが分かる。
【０１９２】
一方、比較例３のゲルポリマー電解質を備えたリチウム二次電池の場合、Ｌｉ金属と電解質の反応が大きくて電極の表面に副産物が増加するため、初期抵抗値が１００ｍｏｈｍと実施例８から１３のリチウム二次電池に比べて増加したことが分かる。
【０１９３】
実験例５：液体電解質の放電容量評価（１）
前記実施例１から６で製造されたリチウム二次電池用液体電解質を備えたリチウム二次電池と比較例１及び２で製造されたリチウム二次電池用液体電解質を備えたリチウム二次電池に、それぞれ３．０Ｖから４．２Ｖの電圧駆動の範囲下、２５℃で０．３３Ｃ／４．２Ｖの定電流−定電圧で完全充電し、ＳＯＣ５０％で２．５Ｃで１０秒間放電して充放電を行った。次いで、前記充放電過程を３．０Ｖから４．２Ｖの電圧駆動の範囲下、２５℃で０．３３Ｃ／０．３３Ｃで３サイクルを繰り返した後、最後の３サイクル後の放電容量をＰＮＥ−０５０６充放電器（製造社：（株）ＰＮＥソリューション、５Ｖ、６Ａ）を用いて測定した。その結果を下記表７に示した。
【０１９４】
【表７】
2020528201.tif 000020
【０１９５】
前記表７を参照すると、実施例１から６で製造されたリチウム二次電池用液体電解質を備えたリチウム二次電池の場合、３サイクル後の放電容量が殆ど６３．２ｍＡｈ以上であることが分かる。
【０１９６】
特に、末端にアクリレート基の個数が少ないため、相対的にＬｉイオンとの反応性が低いシロキサン基（−Ｓｉ−Ｏ−）の含量比が相対的に高い、化学式１ａ−１で表されるオリゴマーを含む液体電解質を備えた実施例３のリチウム二次電池の場合、化学式１ｂ−１で表されるオリゴマーを含む液体電解質を備えた実施例４のリチウム二次電池に比べて放電容量がより改善したことが分かる。
【０１９７】
一方、オリゴマーを含まないリチウム二次電池用液体電解質を備えた比較例１のリチウム二次電池及び化学式２で表されるオリゴマーを含むリチウム二次電池用液体電解質を備えた比較例２のリチウム二次電池の場合、３サイクル後の放電容量がそれぞれ５９．７ｍＡｈ及び６０．５ｍＡｈで、本発明の実施例１から６のリチウム二次電池に比べて劣ることが分かる。
【０１９８】
実験例６：ゲルポリマー電解質の放電容量評価（２）
前記実験例５と同じ方法で、前記実施例８から１３で製造されたゲルポリマー電解質を備えたリチウム二次電池と比較例３で製造されたゲルポリマー電解質を備えたリチウム二次電池に対する３サイクル後の放電容量（ｃａｐａｃｉｔｙ）を測定し、その結果を下記表８に示した。
【０１９９】
【表８】
2020528201.tif 000021
【０２００】
前記表８に示したように、実施例８から１３で製造されたゲルポリマー電解質を備えたリチウム二次電池の場合、３サイクル後の放電容量が殆ど５７．９ｍＡｈ以上で高いことが分かる。
【０２０１】
一方、化学式２で表されるオリゴマーを含むゲルポリマー電解質を備えた比較例３のリチウム二次電池の場合、放電容量がそれぞれ５２．４ｍＡｈで、本発明の実施例８から１３のリチウム二次電池に比べて劣ることが分かる。
【０２０２】
実験例７：過充電安定性評価実験
前記実施例１から１４で製造されたリチウム二次電池と比較例１から３で製造されたリチウム二次電池に対し、ＰＮＥ−０５０６充放電器（製造社：（株）ＰＮＥソリューション、５Ｖ、６Ａ）を用いてＳＯＣ１００％状態で１Ｃ、ｂａｋｅｌｉｔｅ  ｐｌａｔｅ（断熱条件）、８．３Ｖ（カットオフ）条件で過充電を実施した後、ＳＯＣ１４０％での温度を測定した。その結果を下記表９に示した。
【０２０３】
【表９】
2020528201.tif 000022
【０２０４】
前記表９を参照すると、実施例１から６で製造されたリチウム二次電池用液体電解質を備えたリチウム二次電池は、ＳＯＣ１４０％で６７℃以下の温度を示すことが分かる。
【０２０５】
一方、オリゴマーを含まない液体電解質を備えた比較例１のリチウム二次電池及び化学式２で表されるオリゴマーを含む液体電解質を備えた比較例２のリチウム二次電池の場合、ＳＯＣ１４０％でそれぞれ８２℃及び７５℃で、実施例１から６で製造されたリチウム二次電池用液体電解質を備えたリチウム二次電池に比べて劣ることが分かる。
【０２０６】
一方、オリゴマーを過量で含む実施例７の液体電解質を備えたリチウム二次電池の場合、過量のオリゴマーに対する副反応が増加し、ＳＯＣ１４０％でリチウム二次電池の温度が７１℃で、実施例１から６で製造されたリチウム二次電池用液体電解質を備えた二次電池に比べて増加することが分かる。
【０２０７】
また、前記表９を参照すると、実施例８から１４で製造されたゲルポリマー電解質を備えたリチウム二次電池は、ＳＯＣ１４０％で６２℃以下の温度を示すことが分かる。
【０２０８】
一方、オリゴマーを含まないゲルポリマー電解質を備えた比較例３のリチウム二次電池の場合、ＳＯＣ１４０％で６９℃で、実施例８から１４で製造されたリチウム二次電池に比べて劣ることが分かる。
【０２０９】
実験例８：サイクル寿命特性評価実験
前記実施例１から１４で製造されたリチウム二次電池と比較例１から３で製造されたリチウム二次電池に対し、４５℃で１Ｃ／１Ｃで４．２５Ｖまで充電を実施した後、１０分間放置し、１Ｃ／１Ｃ ３．０Ｖになるまで放電した。前記充放電を１サイクルとして５００サイクルの充放電を行った。
【０２１０】
このとき、１サイクル後の容量と５００サイクル後の容量をＰＮＥ−０５０６充放電器（製造社：（株）ＰＮＥソリューション、５Ｖ、６Ａ）を用いて測定し、容量を下記式（１）に代入して容量維持率（ｃａｐａｃｉｔｙ ｒｅｔｅｎｔｉｏｎ）を測定した。その結果を下記表１０に示した。
式（１）：容量維持率（％）＝（５００サイクル後の容量／１サイクル後の容量）×１００
【０２１１】
【表１０】
2020528201.tif 000023
【０２１２】
前記表１０を参照すると、実施例１から７で製造されたリチウム二次電池用液体電解質を備えたリチウム二次電池は、５００サイクルを進めた後にも８７．２％以上の容量保有率を確保できることが分かる。
【０２１３】
一方、オリゴマーを含まない液体電解質を備えた比較例１のリチウム二次電池及び化学式２で表されるオリゴマーを含む液体電解質を備えた比較例２のリチウム二次電池の場合、５００サイクル後の容量維持率がそれぞれ６１％及び７２％で、実施例１から７で製造されたリチウム二次電池用液体電解質を備えたリチウム二次電池に比べて劣ることが分かる。
【０２１４】
また、前記表１０を参照すると、実施例８から１４で製造されたゲルポリマー電解質を備えたリチウム二次電池は、５００サイクルを進めた後にも８２．５％以上の容量保有率を確保できることが分かる。
【０２１５】
一方、オリゴマーを含まないゲルポリマー電解質を備えた比較例３のリチウム二次電池の場合、５００サイクル後の容量維持率が７８．５％で、実施例８から１４で製造されたリチウム二次電池に比べて劣ることが分かる。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
リチウム塩、
有機溶媒、及び
下記化学式１で表されるオリゴマーまたは化学式１で表されるオリゴマー由来のポリマーを含むものである、リチウム二次電池用電解質：
【化１】
2020528201.tif 000029
前記化学式１で、
Ｒ１及びＲ２は、それぞれ独立して、置換されているかまたは置換されていない炭素数１から５のアルキレン基であり、
Ｒ３及びＲ４は、それぞれ独立して、水素または置換されているかまたは置換されていない炭素数１から３のアルキル基であり、
Ｒ５は、水素または置換されているかまたは置換されていない炭素数１から５のアルキル基であり、
Ｒ´は脂肪族炭化水素基または芳香族炭化水素基であり、
ｚ及びｘは繰り返し単位の数であり、
ｚは１から１０のうち何れか１つの整数であり、
ｘは１から１５のうち何れか１つの整数であり、
ｎは１から３のうち何れか１つの整数である。
【請求項２】
前記化学式１で、前記Ｒ´の脂肪族炭化水素基は、
（ａ）置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの脂環族炭化水素基及び（ｂ）置換されているかまたは置換されていない炭素数１から２０のアルキレン基、置換されているかまたは置換されていない炭素数１から２０のアルコキシレン基、置換されているかまたは置換されていない炭素数２から２０のアルケニレン基及び置換されているかまたは置換されていない炭素数２から２０のアルキニレン基からなる群から選択される少なくとも１つの直鎖状炭化水素基からなる群から選択される少なくとも１つを含み、
前記Ｒ´の芳香族炭化水素基は、置換されているかまたは置換されていない炭素数６から２０のアリーレン基；または置換されているかまたは置換されていない炭素数２から２０のヘテロアリーレン基から選択される少なくとも１つを含むものである、請求項１に記載のリチウム二次電池用電解質。
【請求項３】
前記化学式１で、前記Ｒ´の脂肪族炭化水素基は、置換されているかまたは置換されていない炭素数４から２０のシクロアルキレン基、置換されているかまたは置換されていない炭素数４から２０のシクロアルケニレン基及び置換されているかまたは置換されていない炭素数２から２０のヘテロシクロアルキレン基からなる群から選択される少なくとも１つの脂環族炭化水素基を含むものである、請求項１に記載のリチウム二次電池用電解質。
【請求項４】
前記化学式１で表されるオリゴマーは、下記化学式１ａ及び１ｂで表されるオリゴマーからなる群から選択される少なくとも何れか１つである、請求項１に記載のリチウム二次電池用電解質：
【化２】
2020528201.tif 000030
前記化学式１ａで、
Ｒ´は脂肪族炭化水素基または芳香族炭化水素基であり、
ｚ１及びｘ１は繰り返し単位の数であり、
ｚ１は１から１０のうち何れか１つの整数であり、
ｘ１は１から１５のうち何れか１つの整数である。
【化３】
2020528201.tif 000031
前記化学式１ｂで、
Ｒ´は脂肪族炭化水素基または芳香族炭化水素基であり、
ｚ２及びｘ２は繰り返し単位の数であり、
ｚ２は１から１０のうち何れか１つの整数であり、
ｘ２は１から１５のうち何れか１つの整数である。
【請求項５】
前記化学式１で表されるオリゴマーは、下記化学式１ａ−１及び１ｂ−１で表されるオリゴマーからなる群から選択される少なくとも何れか１つである、請求項１に記載のリチウム二次電池用電解質：
【化４】
2020528201.tif 000032
前記化学式１ａ−１で、
ｚ１及びｘ１は繰り返し単位の数であり、
ｚ１は１から１０のうち何れか１つの整数であり、
ｘ１は１から１５のうち何れか１つの整数である。
【化５】
2020528201.tif 000033
前記化学式１ｂ−１で、
ｚ２及びｘ２は繰り返し単位の数であり、
ｚ２は１から１０のうち何れか１つの整数であり、
ｘ２は１から１５のうち何れか１つの整数である。
【請求項６】
前記リチウム二次電池用電解質は、前記化学式１で表されるオリゴマーを含む液体電解質である、請求項１に記載のリチウム二次電池用電解質。
【請求項７】
前記化学式１で表されるオリゴマーは、リチウム二次電池用電解質の全重量を基準として０．５重量％から３０重量％で含まれるものである、請求項６に記載のリチウム二次電池用電解質。
【請求項８】
前記化学式１で表されるオリゴマーは、リチウム二次電池用電解質の全重量を基準として０．５重量％から２５重量％で含まれるものである、請求項６に記載のリチウム二次電池用電解質。
【請求項９】
前記リチウム二次電池用電解質は、前記化学式１で表されるオリゴマー由来のポリマーを含むゲルポリマー電解質である、請求項１に記載のリチウム二次電池用電解質。
【請求項１０】
前記化学式１で表されるオリゴマー由来のポリマーは、重合開始剤の存在下で化学式１で表されるオリゴマーが重合して３次元構造に形成されたマトリックスポリマーである、請求項９に記載のリチウム二次電池用電解質。
【請求項１１】
前記化学式１で表されるオリゴマー由来のポリマーは、リチウム二次電池用電解質の全重量を基準として０．５重量％から３０重量％で含まれるものである、請求項９に記載のリチウム二次電池用電解質。
【請求項１２】
前記化学式１で表されるオリゴマー由来のポリマーは、リチウム二次電池用電解質の全重量を基準として０．５重量％から２５重量％で含まれるものである、請求項９に記載のリチウム二次電池用電解質。
【請求項１３】
正極、負極、分離膜及び請求項１から１２の何れか一項に記載のリチウム二次電池用電解質を含むリチウム二次電池。
【請求項１４】
前記リチウム二次電池用電解質は、液体電解質である、請求項１３に記載のリチウム二次電池。
【請求項１５】
前記リチウム二次電池用電解質は、ゲルポリマー電解質である、請求項１３に記載のリチウム二次電池。
【請求項１６】
前記負極は、金属または半金属の薄膜を単独で用いたメタル電極であるか、または負極集電体上に前記金属または半金属の薄膜が積層された構造からなるものである、請求項１３から１５の何れか一項に記載のリチウム二次電池。
【国際調査報告】
2020528201.tif 000034
2020528201.tif 000035
2020528201.tif 000036
2020528201.tif 000037
2020528201.tif 000038
2020528201.tif 000039